(57)【特許請求の範囲】
【請求項１】
導電帯及び非導電帯が幅方向に交互に配設される布帛を用いた伸縮配線であって、
前記布帛が、導電性糸と非導電性糸とを用いて編成又は織成されており、
前記導電帯が複数の導電性糸により形成され、前記非導電帯が複数の非導電性糸により形成されており、
合成樹脂が、前記導電性糸を構成する線状の導体の周囲の少なくとも一部に前記導電性糸の電気的な接触を抑制するよう存在しており、
前記導体の引き伸ばされた状態で前記合成樹脂が被覆されており、
前記導電帯を構成する前記複数の導電性糸同士の間に空隙を有することを特徴とする伸縮配線。
【請求項２】
前記導電帯の内部に前記合成樹脂の非含浸領域が存在し、この非含浸領域に前記空隙が存在することを特徴とする請求項１に記載の伸縮配線。
【発明の詳細な説明】
【技術分野】
【０００１】
本発明は、伸縮配線に関する。
【背景技術】
【０００２】
着用者の動作を検出する際に被服等に付設した歪みセンサーが用いられる。このような歪みセンサーは、取り付けられた被服等の伸縮に対応して伸縮する。また、このような歪みセンサーは、配線と電気的に接続され、この配線を介して検知信号を出力する。そのため、このような歪みセンサーに接続される配線は、着用者の動作や被服等の伸縮の妨げとならないように被服等の伸縮にあわせて伸縮可能であることが好ましい。
【０００３】
このような歪みセンサー及び配線を備える被服として、本出願人は「歪みセンサ付き布帛及び被服」を発案している（特開２０１４−２５１８０号公報参照）。この歪みセンサ付き布帛は、配線部が布帛の伸縮に追従して伸縮できるように導電性を有さない糸状体及び導電性を有する糸状体を編成又は織成して形成されている。そのため、この歪みセンサ付き布帛は、配線部が布帛の伸縮の妨げとなり難く、着用者のより自然な動きを検知することができる。
【先行技術文献】
【特許文献】
【０００４】
【特許文献１】特開２０１４−２５１８０号公報
【発明の概要】
【発明が解決しようとする課題】
【０００５】
しかしながら、本出願人が鋭意検討したところ、この歪みセンサ付き布帛は、前述のように配線部が布帛の伸縮にあわせて伸縮可能であるため着用者の動きの妨げとなり難い一方、配線部の伸縮に伴って抵抗が変化することが分かった。また、このような抵抗の変化は、配線部の延伸時には導電性を有する糸状体同士の接点が減少して抵抗が上がり、逆に配線部の収縮時（延伸していない状態の時）には導電性を有する糸状体同士の接点が増加して抵抗が下がることに起因していることが分かった。
【０００６】
本発明はこのような事情に鑑みてなされたものであり、本発明の目的は、抵抗の変化を抑えつつ、伸縮可能な伸縮配線を提供することにある。
【課題を解決するための手段】
【０００７】
前記課題を解決するためになされた本発明は、導電帯及び非導電帯が幅方向に交互に配設される布帛を用いた伸縮配線であって、前記布帛が、導電性糸と非導電性糸とを用いて編成又は織成されており、この導電性糸により前記導電帯が形成され、非導電性糸により前記非導電帯が形成されており、合成樹脂が、前記導電性糸を構成する線状の導体の周囲の少なくとも一部に前記導電性糸の電気的な接触を抑制するよう存在することを特徴とする。
【０００８】
当該伸縮配線は、導電性糸及び非導電性糸を用いた編成又は織成によって形成される導電帯及び非導電帯を有することで長手方向に伸縮可能に構成される。また、当該伸縮配線は、導電性糸を構成する線状の導体の周囲の少なくとも一部に導電性糸の電気的な接触を抑制するよう合成樹脂が存在するので、導体同士が直接接触し難い。特に、当該伸縮配線は、延伸時には導電性糸同士の接点が少なくなり、収縮時には導電性糸同士の接点が多くなる傾向にあるが、このような導電性糸同士の接点数の変化にかかわらず、導体同士の電気的な接触は抑制されているので、導体同士の電気的な接点数の増減は小さい。従って、当該伸縮配線は、伸縮可能であると共に、抵抗の変化を抑えることができる。また、当該伸縮配線は、導体の周囲の少なくとも一部に合成樹脂が存在するので、導電帯の防水性及び強度を高めることができる。さらに、当該伸縮配線は、導体の周囲の少なくとも一部に合成樹脂が存在するので、絶縁性を高めることができる。
【０００９】
前記導電性糸同士の間に空隙を有するとよい。このように、前記導電性糸同士の間に空隙を有することによって、伸縮性の低下を抑制することができる。
【００１０】
前記導体の引き伸ばされた状態で前記合成樹脂が被覆されているとよい。このように、前記導体の引き伸ばされた状態で前記合成樹脂が被覆されることによって、前記合成樹脂が導体の周面の全面に亘ってより確実に被覆されやすい。これにより、導体同士の接触をさらに的確に防止することができる。
【００１１】
なお、本明細書において「導電帯及び非導電帯が幅方向に交互に配設される」とは、導電帯に連続して非導電帯が配設されているものである限り、例えば非導電帯同士の間に水溶性帯等の他の帯が存在している場合も含む。また、「糸」とは、糸状体のことをいい、繊維を撚った撚糸だけでなく金属、樹脂等の細線を含む。
【発明の効果】
【００１２】
以上説明したように、本発明の伸縮配線は、抵抗の変化を抑えつつ、伸縮することができる。
【図面の簡単な説明】
【００１３】
【図１】本発明の第一実施形態に係る布帛を示す模式的平面図である。
【図２】図１の布帛の編み目構造を説明するための概略説明図である。
【図３】図１の布帛を用いた伸縮配線を示す模式的平面図である。
【図４】図３の伸縮配線の模式的部分拡大断面図である。
【図５】図３の伸縮配線とは異なる実施形態に係る伸縮配線を示す模式的平面図である。
【図６】図５の伸縮配線の導電性糸を示す模式図であって、（ａ）は斜視図、（ｂ）は軸方向と垂直な断面図である。
【図７】図６の導電性糸とは異なる実施形態に係る導電性糸を示す模式的斜視図である。
【図８】図３の伸縮配線を備える伸縮部材を示す模式的平面図である。
【図９】図６及び図７の導電性糸とは異なる実施形態に係る導電性糸を示す模式的斜視図である。
【図１０】実施例１の伸縮配線の変位と抵抗の変化との関係を示すグラフである。
【図１１】実施例２の伸縮配線の変位と抵抗の変化との関係を示すグラフである。
【発明を実施するための形態】
【００１４】
以下、適宜図面を参照しつつ、本発明の実施の形態を詳説する。
【００１５】
［第一実施形態］
＜布帛＞
図１の布帛１は、複数の導電帯２及び複数の非導電帯３ａ、３ｂが幅方向に交互に配設されている。布帛１は、図２に示すように、導電性糸４と非導電性糸５とを用いて編成されている。布帛１は、緯編により編成されており、詳細には平編みによって編成されている。布帛１は、導電性糸４によって導電帯２が形成され、非導電性糸５によって非導電帯３ａ、３ｂが形成されている。また、布帛１は、導電帯２を挟まず隣接される一対の非導電帯３ａ、３ｂ間に水溶性帯６を有する。水溶性帯６は、図２に示すように、導電性糸４及び非導電性糸５と共に編成される水溶性糸７によって形成される。布帛１は、典型的には導電帯２、非導電帯３ａ、３ｂ及び水溶性帯７の長手方向を長手方向とする平面視矩形状に形成されている。布帛１は、導電性糸４、非導電性糸５及び水溶性糸７を用いた編成によって形成されることで、長手方向に伸縮可能に構成されている。
【００１６】
（導電帯）
導電帯２を形成する導電性糸４は、線状の導体によって構成されている。導電性糸４としては、ステンレス等の金属製の導電糸、カーボン系の導電糸、金属又は合金のメッキ糸（メッキ層を有する絶縁繊維）、導電性樹脂繊維により形成される糸等が挙げられる。中でも、耐久性、低重量性及び滑り性に優れ、長手方向に伸縮しやすい導電帯２を形成可能なメッキ糸が好ましい。また、このようなメッキ糸に用いられる金属としては、例えば電気抵抗が低い金又は銀が用いられる。
【００１７】
導電性糸４の繊度の下限としては、３ｄｔｅｘが好ましく、７ｄｔｅｘがさらに好ましい。一方、導電性糸４の繊度の上限としては、５００ｄｔｅｘが好ましく、２００ｄｔｅｘがさらに好ましい。導電性糸４の繊度が前記下限未満であると、強度が低下して導電帯２の伸縮時に導電性糸４が破断するおそれがある。逆に、導電性糸４の繊度が前記上限を超えると、導電帯２が伸縮し難くなるおそれがある。
【００１８】
導電性糸４の１０ｃｍあたりの電気抵抗の上限としては、１００Ωが好ましく、５０Ωがより好ましい。導電性糸４の電気抵抗が前記上限未満であることによって、導電性糸４の電気抵抗を十分小さくすることができる。なお、導電性糸４の１０ｃｍあたりの電気抵抗は低い方が好ましいため、その下限は特に限定されるものではなく、例えば０．０１Ωとすることができる。また、「１０ｃｍあたりの電気抵抗」とは、５Ｖの電圧をかけて計測される糸１０ｃｍ間の抵抗値であり、汎用のテスターを用いて測定することができる。
【００１９】
導電帯２の平均幅の下限としては、０．１ｍｍが好ましく、０．３ｍｍがより好ましい。一方、導電帯２の平均幅の上限としては、１０ｍｍが好ましく、５ｍｍがより好ましい。導電帯２の平均幅が前記下限未満であると、導電帯２の強度が十分に得られず、伸縮時に導電性糸４が破断するおそれがある。逆に、導電帯２の平均幅が前記上限を超えると、導電帯２を伸縮し難くなるおそれがある。
【００２０】
（非導電帯）
非導電帯３ａ、３ｂを構成する非導電性糸５としては、特に限定されないが、例えば非導電性樹脂繊維の撚糸等が挙げられる。前記非導電性樹脂繊維としては、例えばポリエチレン繊維、ポリプロピレン繊維等のポリオレフィン繊維、ポリエチレンテレフタレート繊維、ポリトリメチレンテレフタレート繊維、ポリブチレンテレフタレート繊維、ポリ乳酸繊維等のポリエステル繊維、ポリカーボネート繊維、ポリスチレン繊維、ポリフェニレンサルファイド繊維、フッ素系樹脂繊維などが挙げられる。
【００２１】
非導電性糸５の繊度の下限としては、３ｄｔｅｘが好ましく、７ｄｔｅｘがより好ましい。一方、非導電性糸５の繊度の上限としては、５００ｄｔｅｘが好ましく、２００ｄｔｅｘがより好ましい。非導電性糸５の繊度が前記下限未満であると、強度が低下して非導電帯３ａ、３ｂの伸縮時に非導電性糸４が破断するおそれがある。逆に、非導電性糸５の繊度が前記上限を超えると、非導電帯３ａ、３ｂが伸縮し難くなるおそれがある。
【００２２】
非導電帯３ａ、３ｂの平均幅の下限としては、０．１ｍｍが好ましく、０．３ｍｍがより好ましい。一方、非導電帯３ａ、３ｂの平均幅の上限としては、１０ｍｍが好ましく、５ｍｍがより好ましい。非導電帯３ａ、３ｂの平均幅が前記下限未満であると、導電帯２の幅方向における絶縁が不十分となるおそれがある。逆に、非導電帯３ａ、３ｂの平均幅が前記上限を超えると、非導電帯３ａ、３ｂの幅が不必要に大きくなると共に、非導電帯３ａ、３ｂが伸縮し難くなるおそれがある。
【００２３】
導電帯２の平均幅に対する各非導電帯３ａ、３ｂの平均幅の比の下限としては、１／２が好ましく、２／３がより好ましく、４／５がさらに好ましい。一方、導電帯２の平均幅に対する各非導電帯３ａ、３ｂの平均幅の比の上限としては、３／２が好ましく、４／３がより好ましく、６／５がさらに好ましい。導電帯２の平均幅に対する各非導電帯３ａ、３ｂの平均幅の比が前記下限未満であると、導電帯２の幅方向における絶縁が不十分となるおそれがある。逆に、導電帯２の平均幅に対する各非導電帯３ａ、３ｂの平均幅の比が前記上限を超えると、非導電帯３ａ、３ｂの幅が不必要に大きくなると共に、非導電帯３ａ、３ｂが伸縮し難くなるおそれがある。
【００２４】
（水溶性帯）
水溶性帯６は、長手方向の一端が布帛１の長手方向の一方の端部に至る。水溶性帯６を構成する水溶性糸７としては、例えば水溶性ポリビニルアルコール系合成繊維、水溶性ポリエステル系合成繊維、水溶性ポリアミド系合成繊維、水溶性エチレン−ビニルアルコール共重合体系合成繊維等が挙げられる。中でも、水溶性糸７としては、溶解処理が容易な水溶性ポリビニルアルコール系合成繊維が好ましい。
【００２５】
水溶性糸７の繊度の下限としては、３ｄｔｅｘが好ましく、７ｄｔｅｘがより好ましい。一方、水溶性糸７の繊度の上限としては、５００ｄｔｅｘが好ましく、２００ｄｔｅｘがより好ましい。水溶性糸７の繊度が前記下限未満であると、強度が低下して、水溶性糸７が不必要に破断するおそれがある。逆に、水溶性糸７の繊度が前記上限を超えると、溶解し難くなるおそれがある。
【００２６】
水溶性帯６の平均幅の下限としては、０．０５ｍｍが好ましく、０．１５ｍｍがより好ましい。一方、水溶性帯６の平均幅の上限としては、５ｍｍが好ましく、２．５ｍｍがより好ましい。水溶性帯６の平均幅が前記下限未満であると、水溶性帯６の形成が困難となるおそれがある。一方、水溶性帯６の平均幅が前記上限を超えると、水溶性帯６を溶解し難くなるおそれがある。
【００２７】
＜伸縮配線＞
次に、図３及び図４を参照して、布帛１を用いた伸縮配線１１について説明する。伸縮配線１１は、図３に示すように、布帛１の水溶性糸７を溶解し、水溶性帯６を除去して形成される。つまり、伸縮配線１１は、導電帯２及び導電帯２の両側縁に配設される一対の非導電帯３ａ、３ｂを有する。導電帯２及び一対の非導電帯３ａ、３ｂは、平行に配設されている。また、導電性糸４は線状の導体からなる。伸縮配線１１は、合成樹脂１３が、導電性糸４を構成する線状の導体の周囲の少なくとも一部に導電性糸４の電気的な接触を抑制するよう存在する。具体的には、伸縮配線１１は、少なくとも導電帯２に合成樹脂１３が被覆されており、さらに詳細には、図４に示すように、最表面及び最裏面の導電性糸４及び非導電性糸５の周囲に合成樹脂１３が被覆されている。また、伸縮配線１１は、導電帯２及び一対の非導電帯３ａ、３ｂの内部における導電性糸４同士及び非導電性糸５同士の間に空隙を有する。つまり、伸縮配線１１は、導電帯２及び一対の非導電帯３ａ、３ｂの内部までは合成樹脂１３が完全には含浸しておらず、この合成樹脂１３の非含浸領域に空隙が存在している。ただし、伸縮配線１１は必ずしも両面から合成樹脂１３が被覆される必要はなく、一方の面のみから合成樹脂１３が被覆されてもよい。この場合、伸縮配線１１は、他方の面側における導電性糸４同士及び非導電性糸５同士の間にも空隙を有する。なお、「平行」とは、中心線間のなす角度が−５°以上５°以下であることをいう。
【００２８】
当該伸縮配線１１は、このように導電帯２を形成する導電性糸４同士及び非導電帯３ａ、３ｂを構成する非導電性糸５の間に空隙を有することによって、伸縮性の低下を抑制することができる。なお、導電性糸４同士及び非導電性糸５同士が合成樹脂１３によって固結されている場合でも、伸縮配線１１を伸縮させることで導電性糸４同士及び非導電性糸５同士は少なくとも部分的に離間する。このような場合でも、上記導体の周囲の少なくとも一部に合成樹脂１３が残存することで、当該伸縮配線１１は、伸縮時の抵抗の変化を抑制することができる。
【００２９】
導電帯２を被覆する合成樹脂１３としては、特に限定されるものではなく、例えばポリウレタン、ポリエステル、ポリアミド、（メタ）アクリル樹脂、ポリカーボネート、ポリスチレン、ポリオレフィン、セルロースアセテート、耐候性塩化ビニル等の熱可塑性樹脂が挙げられる。中でも、柔軟性に優れ、導電帯２の伸縮の妨げとなり難いポリウレタンが好ましい。
【００３０】
導電帯２を合成樹脂１３で被覆する方法としては、特に限定されず、例えば布帛１の水溶性糸７を溶解した上、導電帯２及び一対の非導電帯３ａ、３ｂの表面から合成樹脂１３を塗布して加熱及び硬化する方法が挙げられる。なお、導電帯２を合成樹脂１３で被覆する場合、導電帯２をより的確に被覆するためには、両面から塗布するのが好ましい。一方、導電帯２の伸縮性の低下を抑制する点からは、導電性糸４同士が合成樹脂１３によって固結されない方が好ましい。つまり、導電性糸４同士の間には多くの空隙が存在することが好ましい。そのため、導電帯２の伸縮性の低下を抑制する点からは、導電性糸４同士の間に空隙が形成されやすいよう、導電帯２の一方の面のみから合成樹脂１３を塗布するのが好ましい。また、導電帯２を合成樹脂１３で被覆する場合、必ずしも布帛１の水溶性糸７を溶解した上で行う必要はなく、水溶性糸７を溶解せずに行ってもよい。
【００３１】
合成樹脂１３の前記加熱温度の下限としては、７０℃が好ましく、８０℃がより好ましい。一方、合成樹脂１３の加熱温度の上限としては、１８０℃が好ましく、１５０℃がより好ましい。合成樹脂１３の加熱温度が前記下限未満であると、合成樹脂１３が的確に硬化しないおそれがある。逆に合成樹脂１３の加熱温度が前記上限を超える場合、前記導体が溶融するおそれがある。
【００３２】
合成樹脂１３は、当該伸縮配線１１の延伸状態で被覆されていることが好ましい。つまり、合成樹脂１３は、導電帯２及び一対の非導電帯３ａ、３ｂを延伸した状態で塗布された上、加熱及び硬化されるのが好ましい。導電帯２及び一対の非導電帯３ａ、３ｂが延伸された状態では、導電帯２を構成する導体は各々引き伸ばされた状態で存在する。また、このような状態においては、複数の導体同士が離間され、接点が少なくなっている。そのため、このような上記導体が引き伸ばされた状態で合成樹脂１３を塗布することで、合成樹脂１３を導体同士の接点まで入り込ませつつ的確に塗布することができる。従って、当該伸縮配線１１は、上記導体が引き伸ばされた状態で合成樹脂１３が被覆されていることによって、合成樹脂１３が導体の周面の全面に亘って被覆されやすく、導体同士の接触をさらに的確に防止することができる。
【００３３】
また、当該伸縮配線１１は、上記導体が合成樹脂１３に被覆された後に導電帯２及び一対の非導電帯３ａ、３ｂを延伸してもよい。これにより、合成樹脂１３によって固結した上記導体同士が離間して、それ以後の伸縮配線１１の伸縮性を高めることができると共に、離間した上記導体の表面の少なくとも一部に合成樹脂１３が残存することで、上記導体同士の電気的な接触を抑制することができる。
【００３４】
導電帯２への合成樹脂１３の固形分換算での塗布量の下限としては、０．５ｇ／ｍ２が好ましく、１ｇ／ｍ２がより好ましく、２ｇ／ｍ２がさらに好ましい。一方、導電帯２への合成樹脂１３の固形分換算での塗布量の上限としては、１０ｇ／ｍ２が好ましく、７ｇ／ｍ２がより好ましく、５ｇ／ｍ２がさらに好ましい。合成樹脂１３の塗布量が前記下限未満であると、導体を合成樹脂１３で十分に被覆できないおそれがある。逆に、合成樹脂１３の塗布量が前記上限を超えると、導電帯２が伸縮し難くなるおそれがある。
【００３５】
延伸時の最大抵抗値及び収縮時の最小抵抗値の抵抗変化量の上限としては、１０Ω／ｃｍが好ましく、８Ω／ｃｍがより好ましく、６Ω／ｃｍがさらに好ましい。前記抵抗変化量が前記上限を超えると、伸縮時の変化量に基づく検知値等の誤差が大きくなるおそれがある。一方、前記抵抗変化量は小さい方が好ましく、その下限は特に限定されるものではなく、例えば０．０１Ω／ｃｍとすることができる。
【００３６】
＜利点＞
当該伸縮配線１１は、導電性糸４及び非導電性糸５を用いた編成によって形成される導電帯２及び非導電帯３ａ、３ｂを有することで長手方向に伸縮可能に構成される。また、当該伸縮配線１１は、導電性糸４を構成する線状の導体の周囲の少なくとも一部に導電性糸４の電気的な接触を抑制するよう合成樹脂１３が存在するので、導体同士が直接接触し難い。特に、当該伸縮配線１１は、延伸時には導電性糸４同士の接点が少なくなり、収縮時には導電性糸４同士の接点が多くなる傾向にあるが、このような導電性糸４同士の接点数の変化にかかわらず、導体同士の電気的な接触は抑制されているので、導体同士の電気的な接点数の増減は小さい。従って、当該伸縮配線１１は、伸縮可能であると共に、抵抗の変化を抑えることができる。また、当該伸縮配線１１は、導体の周囲の少なくとも一部に合成樹脂１３が存在するので、導電帯２の防水性及び強度を高めることができる。さらに、当該伸縮配線１１は、導体の周囲の少なくとも一部に合成樹脂１３が存在するので、絶縁性を高めることができる。
【００３７】
当該伸縮配線１１は、両面又は一方の面から合成樹脂１３が被覆されつつ、導電帯２及び一対の非導電帯３ａ、３ｂの内部に合成樹脂１３が含浸しない領域を形成することができる。これにより、当該伸縮配線１１は、導電性糸４同士及び非導電性糸５同士の間に空隙を有し、導電性糸４の電気的な接触を抑制しつつ、伸縮性の低下を抑制することができる。
【００３８】
当該伸縮配線１１は、少なくとも導電帯２に合成樹脂１３が被覆されているので、導電性糸４を構成する導体同士の接触を的確に防止し、抵抗の変化を容易かつ確実に防止することができる。また、当該伸縮配線１１は、少なくとも導電帯２に合成樹脂１３が被覆されているので、絶縁性、並びに導電帯２の防水性及び強度を容易かつ十分に高めることができる。さらに、当該伸縮配線１１は、導電性糸４が合成樹脂１３によって被覆されるため、導電性糸４自体に絶縁性を付与する必要がないので、製造の容易化が促進される。
【００３９】
［第二実施形態］
＜伸縮配線＞
図５の伸縮配線２１は、導電帯２２及び導電帯２２の両側縁に配設される一対の非導電帯３ａ、３ｂを有する。導電帯２２及び一対の非導電帯３ａ、３ｂは平行に配設されている。図５の伸縮配線２１は、図３の伸縮配線１１と同様、複数の導電帯２２及び複数の非導電帯３ａ、３ｂが幅方向に交互に配設される布帛を用いて形成される。なお、一対の非導電帯３ａ、３ｂは、図３の伸縮配線１１の一対の非導電帯３ａ、３ｂと同様のため、同一符号を付して説明を省略する。
【００４０】
（導電帯）
導電帯２２は、図６の導電性糸２３によって形成されている。また、導電性糸２３は、線状の導体２４と、導体２４の周囲を被覆する合成樹脂層２５とを有する。ただし、端子等との接続のため、導電性糸２３の両端は導体２４がむき出しとなっている。導電性糸２３は、導体２４の周囲を合成樹脂層２５で被覆することにより絶縁性が高められている。また、導電性糸２３同士は固結されておらず、導電性糸２３同士の間には空隙を有する。これにより、導電帯２２の伸縮性の低下が抑制されている。なお、導体２４は、図３の伸縮配線１１の導体（導電性糸４）と同様のため、説明を省略する。
【００４１】
合成樹脂層２５は、導体２４の周面の略全面を被覆している。合成樹脂層２５を形成する合成樹脂としては、図３の伸縮配線１１の合成樹脂１３と同様とすることができる。
【００４２】
また、合成樹脂層２５は、導体２４が引き伸ばされた状態で被覆されている。具体的には、合成樹脂層２５は、導体２４、非導電性糸５並びに水溶性糸７を用いて丸編み機で布帛を編みながら、編み込んだ後の導体２４の周面にのみ合成樹脂をノズルから塗布し、加熱及び硬化することで形成される。このように、丸編み機で布帛を編む場合、導体２４は引き伸ばされながら編まれるため、編まれた直後に樹脂が塗布されることで導体２４の周面前面に合成樹脂を行きわたらせることができる。そのため、このような方法によると、合成樹脂を複数の導体２４同士の接点まで入り込ませることが容易となる。また、このような方法によると、合成樹脂を導体２４の周面のみに塗布することができるので、例えば複数の伸縮配線２１を有する布帛を製造した上、必要に応じて水溶性帯を溶解し、各伸縮配線２１を分離することができる。その結果、各伸縮配線２１毎に合成樹脂を被覆するよりも格段に作業効率が高められる。
【００４３】
なお、導体２４への合成樹脂層２５の固形分換算での導電帯２２全体における塗布量としては、図３の伸縮配線１１の導電帯２への合成樹脂１３の塗布量と同様とすることができる。
【００４４】
＜利点＞
当該伸縮配線２１は、導電性糸２３が、導体２４の周囲を被覆する合成樹脂層２５を有するので、導体２４同士の接触を防止して抵抗の変化を抑えることができる。また、当該伸縮配線２１は、導体２４同士が合成樹脂を介して接着されるのを防止し、伸縮性の低下を防止することができると共に、絶縁性、並びに導電帯２２の防水性及び強度を容易かつ十分に高めることができる。
【００４５】
［第三実施形態］
（導電性糸）
図７の導電性糸３１は、図６の導電性糸２３に代えて、図５の伸縮配線２１の導電帯２２を形成する。図７の導電性糸３１は、線状の導体２４と合成樹脂製の絶縁糸３２とを撚り合わせた複合糸である。ただし、端子等との接続のため、導電性糸３１の両端は導体２４がむき出しとなっている。導電性糸３１は、導体２４と絶縁糸３２とを撚り合わせて形成されることで絶縁性が高められている。また、導電性糸３１同士は固結されておらず、導電性糸３１同士の間には空隙を有する。これにより、導電帯２２の伸縮性の低下が抑制されている。なお、導体２４は、図５の伸縮配線２１の導体２４と同様のため、同一符号を付して説明を省略する。
【００４６】
絶縁糸３２は、導体２４の周面に螺旋状に巻回されている。絶縁糸３２は、導体２４の周面の全面を覆っていてもよく、また導体２４の軸方向に一定のピッチで巻回されてもよい。
【００４７】
絶縁糸３２としては、絶縁性を有する限り特に限定されるものではなく、例えば図１の布帛１の非導電帯３ａ、３ｂを構成する非導電性糸５と同様のものが挙げられる。また、絶縁糸３２の繊度としては、図１の非導電性糸５と同様とすることができる。
【００４８】
導体２４の軸方向における絶縁糸３２の被覆率の下限としては、５０％が好ましく、７０％がより好ましく、９０％がさらに好ましい。絶縁糸３２の被覆率が前記下限未満であると、導体２４同士が直接接触することで伸縮時の抵抗差が大きくなるおそれがある。なお、導体２４の軸方向における絶縁糸３２の被覆率は伸縮時の抵抗差を抑える点からは高い方が好ましい。そのため、導体２４の軸方向における絶縁糸３２の被覆率の上限としては、１００％とすることができる。なお、「被覆率」とは、導体２４の表面積に対する絶縁糸３２による被覆割合をいう。
【００４９】
＜利点＞
当該伸縮配線は、導電性糸３１が、導体２４と合成樹脂製の絶縁糸３２とを撚り合わせた複合糸であるので、導体２４同士が合成樹脂等によって接着されるおそれが低い。そのため、当該伸縮配線は、伸縮性の低下を容易かつ確実に防止することができる。
【００５０】
［第四実施形態］
＜伸縮部材＞
図８の伸縮部材４１は、複数の伸縮配線１１と、伸縮基材４２とを備える。図８の伸縮部材４１は、複数の伸縮配線１１が伸縮基材４２の表面に付設されている。詳細には、図８の伸縮部材４１は、複数の伸縮配線１１が各々離間して平行に伸縮基材４２の表面に付設されている。また、複数の伸縮配線１１は、一端側において歪みセンサー（図示せず）に接続され、他端側において出力端子（図示せず）に接続されている。なお、伸縮配線１１は、図３の伸縮配線１１と同様のため、同一符号を付して説明を省略する。
【００５１】
伸縮基材４２は、例えば伸縮可能な布帛である。この布帛は、例えば絶縁性を有する糸状体の編成又は織成によって形成される。伸縮基材４２が編成によって形成される布帛である場合、この布帛は、例えば平編み等の緯編によって形成される。また、伸縮基材４２が織成によって形成される場合、この布帛は、例えば伸縮性を有する糸状体によって形成される。
【００５２】
複数の伸縮配線１１の付設方法としては、伸縮性が損なわれるような態様でない限り特に限定されるものではなく、例えば弾性接着剤による貼着や、伸縮性を損なわないように縫い付ける方法等が挙げられる。また、複数の伸縮配線１１の伸縮基材４２に付設される側の面は、複数の伸縮配線１１の両面から合成樹脂１３が塗布されている場合であれば、いずれの面でも好適に用いられる。一方、複数の伸縮配線１１の片面のみから合成樹脂１３が塗布されている場合、複数の伸縮配線１１の伸縮基材４２に付設される側の面は、合成樹脂１３が塗布された面と反対側の面であることが好ましい。当該伸縮部材４１は、このように当該伸縮配線１１が合成樹脂１３の塗布面と反対側の面によって伸縮基材４２に付設されることによって、導体２４同士が直接接触するのを効果的に防止しつつ、防水性を高めることができる。
【００５３】
＜利点＞
当該伸縮部材４１は、伸縮基材４２に付設される当該伸縮配線１１を備えるので、伸縮基材４２の伸縮が配線によって妨げられるおそれが低い。また、当該伸縮部材４１は、当該伸縮配線１１を備えるので、抵抗の変化を抑制することができる。また、当該伸縮部材４１は、当該伸縮配線１１を備えるので、導電帯２の防水性及び強度を高めることができる。さらに、当該伸縮部材１４は、当該伸縮配線１１を備えるので、絶縁性を高めることができる。
【００５４】
［その他の実施形態］
なお、本発明の伸縮配線は、前記態様の他、種々の変更、改良を施した態様で実施することができる。例えば前記布帛は、一の導電帯及びこの導電帯の両側縁に配設される一対の非導電帯のみから構成されてもよい。一方、当該伸縮配線は、一の導電帯及びこの導電帯の両側縁に配設される一対の非導電帯からなる必要はなく、例えば複数の導電帯及び複数の非導電帯が幅方向に交互に配設された布帛からなってもよい。また、当該伸縮配線が複数の導電帯及び複数の非導電帯が幅方向に交互に配設された布帛からなる場合、この布帛は、長手方向の途中から導電帯及びこの導電帯の側縁に配設される一対の非導電帯が分岐したものであってもよい。また、当該伸縮配線は、導電帯及び一対の非導電帯が平行に配設される必要はなく、例えば導電帯の幅及び非導電帯の幅は、一端から他端にかけて増減していてもよい。導電帯又は非導電帯の幅が一端から他端にかけて増減している場合、最小幅に対する最大幅の比の下限としては、例えば１５０％である。一方、前記比の上限としては、例えば５００％である。
【００５５】
当該伸縮配線は、必ずしも前記水溶性帯を溶解したものである必要はない。つまり、前記水溶性帯を介して複数の伸縮配線が連結されていてもよい。また、水溶性帯の溶解によって一部のみ分離されていてもよい。さらに、当該伸縮配線は、前記水溶性帯を有する布帛を用いて形成されたものでなくてもよい。当該伸縮配線は、前記布帛が水溶性帯を有しない場合、例えば非導電帯を長手方向に切断することで形成することができる。また、前記布帛は、例えば長手方向の途中まで水溶性帯が形成されたものであってもよい。
【００５６】
当該伸縮配線は、例えば前記導電帯に合成樹脂が被覆される場合、この合成樹脂は導電帯のみを被覆していてもよく、導電帯と共に一対の非導電帯を被覆していてもよい。ただし、伸縮性の低下をより確実に防止する点から、前記合成樹脂は導電帯にのみ被覆されるのが好ましい。さらに、当該伸縮配線は、例えば導電性糸が導体の周囲を被覆する合成樹脂層を有する場合、この合成樹脂層は導電性糸の対向する側からそれぞれ合成樹脂を塗布して形成されるのが好ましいが、一方側からのみ合成樹脂を塗布して形成されてもよい。このように、合成樹脂が一方側からのみ塗布される場合であっても、例えば合成樹脂が塗布されない側を前記伸縮基材との付設側とすることで、合成樹脂が塗布されない側の面を伸縮基材によって保護することができ、ひいては抵抗の変化を効果的に防止し、かつ防水性を高めることができる。
【００５７】
前記布帛は、導電性糸と非導電性糸とを用いた織成によって前記導電帯及び非導電帯が形成されたものであってもよい。前記布帛が織成される場合の導電性糸５１としては、例えば図９に示すように、伸縮性を有する糸状体５２の周面に導体５３を巻回したものが挙げられる。また、この場合の伸縮性を有する糸状体としては、例えばポリウレタン系弾性糸、ポリアミド系エラストマー弾性糸、これらの弾性糸の周面を他の繊維で覆ったカバリング糸、天然ゴム系糸、合成ゴム系糸等が挙げられる。この場合においても、導電性糸５１は、導体５３と糸状体５２とを撚り合わせた複合糸となると考えられる。
【００５８】
当該伸縮部材は、当該伸縮配線と伸縮基材とを別個に形成して、当該伸縮配線を伸縮基材に付設する構成の他、例えば当該伸縮配線と共に伸縮基材を編成又は織成することで形成することもできる。当該伸縮部材は、このように、当該伸縮配線と共に伸縮基材を編成又は織成することで、当該伸縮配線が伸縮基材の伸縮の妨げとなるおそれを格段に低減することができる。
【実施例】
【００５９】
以下、実施例によって本発明をさらに具体的に説明するが、本発明は以下の実施例に限定されるものではない。
【００６０】
［実施例１］
導電帯及びこの導電帯の両側縁に平行に配設される一対の非導電帯を有する布帛に対し、長手方向長さが１０ｍｍ伸縮配線の両面からポリウレタン系エラストマーシートを重ねて１２０℃のホットローラーで加熱圧着して、図３の伸縮配線１１と同様の構成の伸縮配線を得た。なお、伸縮配線へ重ねたポリウレタン系エラストマーシートの平均厚みは２０〜３０μｍであった。
【００６１】
［実施例２］
伸縮配線の片面から実施例１と同様のポリウレタン系エラストマーシートを重ねて１２０℃のホットローラーで加熱圧着して、図３の伸縮配線１１と同様の構成の伸縮配線を得た。なお、伸縮配線へ重ねたポリウレタン系エラストマーシートの平均厚みは２０〜３０μｍであった。
【００６２】
［抵抗変化の評価］
実施例１、２において、導電帯の延伸長さを変更しつつ、この延伸長さと抵抗との関係を測定した。その結果を表１及び図１０、図１１に示す。なお、実施例１、２における抵抗は、一般的な直流定電流源と直流電圧計を用いて測定した。
【００６３】
【表１】
0006549377.tif 000002
【００６４】
表１及び図１０、図１１に示すように、導電帯の両面から合成樹脂を塗布した実施例１の伸縮配線及び導電帯の片面から合成樹脂を塗布した実施例２の伸縮配線は、いずれも最大抵抗値と最小抵抗値との差が８Ω以下に抑えられることが分かった。また、導電帯の両面から合成樹脂を塗布した実施例１の伸縮配線は、導電帯の片面から合成樹脂を塗布した実施例２の伸縮配線よりも最大抵抗値と最小抵抗値との差が２．９Ω小さいことが分かった。さらに、実施例１の伸縮配線は、実施例２の伸縮配線よりも初期抵抗変化が小さいことが分かった。加えて、実施例１の伸縮配線は、実施例２の伸縮配線よりも変位に対する抵抗の変化が小さいことが分かった。
【産業上の利用可能性】
【００６５】
以上説明したように、本発明の伸縮配線は、抵抗の変化を抑えつつ、伸縮可能であり、歪みセンサーと共に被服等の伸縮基材に付設されるのに適している。
【符号の説明】
【００６６】
１  布帛
２、２２  導電帯
３ａ、３ｂ  非導電帯
４、２３、３１、５１  導電性糸
５  非導電性糸
６  水溶性帯
７  水溶性糸
１１、２１  伸縮配線
２４、５３  導体
１３  合成樹脂
２５  合成樹脂層
３２  絶縁糸
４１  伸縮部材
４２  伸縮基材
５２  糸状体
【図１】
0006549377.tif 000003
【図２】
0006549377.tif 000004
【図３】
0006549377.tif 000005
【図４】
0006549377.tif 000006
【図５】
0006549377.tif 000007
【図６】
0006549377.tif 000008
【図７】
0006549377.tif 000009
【図８】
0006549377.tif 000010
【図９】
0006549377.tif 000011
【図１０】
0006549377.tif 000012
【図１１】
0006549377.tif 000013